(57)【要約】【課題】負極活物質層からの非水電解質の流出が高度に抑制され、ハイレートサイクル特性に優れた非水電解質二次電池を提供する。【解決手段】本発明により、長尺状の正極集電体１２の表面に正極活物質層１４を備える正極シート１０と、長尺状の負極集電体２２の表面に負極活物質層２４を備える負極シート２０とを、正極活物質層１４と負極活物質層２４とが対向するよう長尺状のセパレータシート４０を介して重ね合わせ、長尺方向に捲回してなる捲回電極体を備えた非水電解質二次電池が提供される。負極活物質層２４は、黒鉛系粒子２６を含んでいる。負極活物質層２４のＸ線結晶構造解析に基づく（１１０）面のピーク強度Ｉ１１０と（００４）面のピーク強度Ｉ００４との比（Ｉ１１０／Ｉ００４）は０．０６１以上である。負極活物質層２４とセパレータシート４０は、５９ｍＮ／ｃｍ以上の接着強度で接着されている。【選択図】図１
2016081757.tif 000002
【特許請求の範囲】
【請求項１】
長尺状の正極集電体の表面に正極活物質層を備える正極シートと、長尺状の負極集電体の表面に負極活物質層を備える負極シートとを、前記正極活物質層と前記負極活物質層とが対向するよう長尺状のセパレータシートを介して重ね合わせ、長尺方向に捲回してなる捲回電極体を備えた非水電解質二次電池であって、
前記負極活物質層は、少なくとも黒鉛系粒子を含み、
前記負極活物質層のＸ線結晶構造解析に基づく（１１０）面のピーク強度Ｉ１１０と（００４）面のピーク強度Ｉ００４との比（Ｉ１１０／Ｉ００４）は０．０６１以上であり、
前記負極活物質層と前記セパレータシートは、５９ｍＮ／ｃｍ以上の接着強度で接着されている、非水電解質二次電池。
【発明の詳細な説明】
【技術分野】
【０００１】
本発明は、非水電解質二次電池に関する。詳しくは、捲回電極体を備えた非水電解質二次電池に関する。
【背景技術】
【０００２】
リチウムイオン二次電池等の非水電解質二次電池では、負極活物質として黒鉛系の材料（黒鉛系粒子）が多用されている。しかしながら、黒鉛系粒子は、いわゆるペースト塗布法によって集電体の表面に負極活物質層を形成する場合に、集電体の表面に対して（００２）面が平行に配向し易い性質がある。その結果、電池の充放電における黒鉛系粒子の膨張・収縮に伴って、非水電解質が負極の外（ひいては電極体外）へと流出してしまい、例えばハイレート充放電時に内部抵抗が増大することがある。
これに関連する技術として、例えば特許文献１には、捲回電極体を備えるリチウムイオン二次電池であって、当該捲回電極体の捲回軸方向に直交する幅方向の両端部分において負極中の負極活物質（黒鉛粒子）の垂直度が１以上である、リチウムイオン二次電池が開示されている。
【先行技術文献】
【特許文献】
【０００３】
【特許文献１】特開２０１３―０６９５７９号公報
【特許文献２】特開２００３−１５１６３８号公報
【特許文献３】特開２００３−１９７１８９号公報
【発明の概要】
【発明が解決しようとする課題】
【０００４】
捲回電極体では、非水電解質の流入出が概ね幅方向の端部（側面部）からに限定される。このため、特許文献１の構成によれば、上記幅方向の両端部（負極活物質層の断面）から非水電解質が流出することを効果的に抑制することができ、捲回電極体でいわゆる液枯れが生じることを防止し得る。
しかしながら、本発明者らの検討によれば、上記技術には更なる改善の余地が認められた。具体的には、例えば幅方向の中央部分において黒鉛粒子の垂直度が低いと、非水電解質が幅方向に流動し易い傾向にある。このため、捲回電極体の幅方向に支持塩の濃度分布（濃度ムラ）が生じることがあり得る。また、負極とセパレータの界面に隙間がある場合、そこから非水電解質が流出することがあり得る。
【０００５】
本発明は、かかる事情に鑑みてなされたものであり、その目的は、捲回電極体を備える非水電解質二次電池であって、負極活物質層からの非水電解質の流出が高度に抑制され、ハイレートサイクル特性に優れた非水電解質二次電池を提供することにある。
【課題を解決するための手段】
【０００６】
本発明者らは、上記目的を実現すべく検討を重ねた。その結果、負極活物質層内の非水電解質の流動を制御する（非水電解質の流れる方向を調整する）ことに想到した。そして、更なる鋭意検討を行い、本発明を完成させるに至った。
本発明により、長尺状の正極集電体の表面に正極活物質層を備える正極シートと、長尺状の負極集電体の表面に負極活物質層を備える負極シートとを、上記正極活物質層と上記負極活物質層とが対向するよう長尺状のセパレータシートを介して重ね合わせ、長尺方向に捲回してなる捲回電極体を備えた非水電解質二次電池が提供される。上記負極活物質層は、黒鉛系粒子を含んでいる。上記負極活物質層の（１１０）面のピーク強度Ｉ１１０と（００４）面のピーク強度Ｉ００４との比（Ｉ１１０／Ｉ００４）は、０．０６１以上である。上記負極活物質層と上記セパレータシートは、５９ｍＮ／ｃｍ以上の接着強度で接着されている。
【０００７】
上記配向強度比を満たすことで、黒鉛系粒子のベーサル面を負極活物質層の厚み方向に対して垂直に（負極活物質層の幅方向に対して平行に）配向させることができる。その結果、非水電解質が負極活物質層の厚み方向に移動し易くなり、入出力特性を向上することができる。また、捲回電極体の幅方向への非水電解質の移動を抑制することができる。しかしながら、かかる構成では負極活物質層とセパレータの界面から非水電解質が押し出され易くなる。このため、当該負極活物質層とセパレータとを接着して隙間を塞ぐことにより、非水電解質が流出することを高度に防止することができる。
すなわち、ここに開示される構成によれば、負極活物質層内で液枯れや塩濃度のムラが生じ難くハイレートサイクル特性に優れた非水電解質二次電池を実現することができる。
【０００８】
なお、本明細書において「黒鉛系粒子」とは、黒鉛のみからなる粒子と、材料全体の５０質量％以上（典型的には８０質量％以上、例えば９０質量％以上）を黒鉛が占める粒子との総称である。
また、負極活物質層の配向強度比（Ｉ１１０／Ｉ００４）は、ＣｕＫα線を用いたＸ線回折測定（ＸＲＤ：X-ray diffraction）から求めることができる。具体的には、まず測定対象たる負極活物質層を備えた負極シートを切り出す。次に、上記負極シートに対してＸＲＤ測定を行い、得られたＸＲＤチャートから（１１０）面の回折ピーク強度Ｉ１１０と（００４）面の回折ピーク強度Ｉ００４とをそれぞれ求める。そして、Ｉ１１０をＩ００４で除すことにより、配向強度比（Ｉ１１０／Ｉ００４）を算出することができる。
また、負極活物質層とセパレータシートとの接合強度は、ＪＩＳ−Ｋ６８５４−２（１９９９）に規定される１８０°剥離試験によって測定することができる。具体的には、まず測定対象たる負極とセパレータとの合体物を用意する。次に、セパレータの側を両面粘着テープで載置台の上に載置（固定）する。次に、負極活物質層の側を引張治具に取り付けられた両面粘着テープに固定する。そして、引張冶具を垂直方向に上昇させ剥離角度１８０度で引っ張ることにより、測定することができる。
【０００９】
なお、特許文献２には、正極あるいは負極と、セパレータとの間に接着性樹脂層を備えるリチウムイオン二次電池が開示されている。また、特許文献３には、黒鉛粉末を含むペーストを集電体に塗布した後、該黒鉛粉末に含まれる黒鉛粒子同士の００２面を磁場内で同一方向に配向させるリチウム二次電池用の負極の製造方法が開示されている。
【図面の簡単な説明】
【００１０】
【図１】一実施形態に係る捲回電極体の部分断面構造を示す模式図である。
【図２】評価用電池の構成と電池特性の評価結果である。
【図３】入力試験の評価方法を模式的に示すグラフであり、（ａ）は充電時の電圧（Ｖ）と時間（Ｔ）との関係を示しており、（ｂ）は充電時間（秒）と電力（Ｗ）との関係を示している。
【図４】ハイレートサイクル試験における１サイクルの充放電パターンを示すグラフである。
【発明を実施するための形態】
【００１１】
以下、適宜図面を参照しつつ、本発明の一実施形態を説明する。なお、本明細書において特に言及している事項以外の事柄であって本発明の実施に必要な事柄（例えば、本発明を特徴付けない構成要素や電池の一般的な製造プロセス）は、当該分野における従来技術に基づく当業者の設計事項として把握され得る。本発明は、本明細書に開示されている内容と当該分野における技術常識とに基づいて実施することができる。また、以下の図面において、同じ作用を奏する部材・部位には同じ符号を付し、重複する説明は省略または簡略化することがある。各図における寸法関係（長さ、幅、厚さ等）は必ずしも実際の寸法関係を反映するものではない。
【００１２】
ここに開示される非水電解質二次電池は、捲回電極体と非水電解質とを備える。以下、各構成要素について順に説明する。
【００１３】
ここに開示される非水電解質二次電池の捲回電極体は、長尺状の正極シートと長尺状の負極シートとを長尺状のセパレータシートを介して重ね合わせ、長尺方向に捲回して構成されている。好適な一態様では、捲回電極体の外観が扁平形状である。換言すれば、捲回軸に直交する断面において、略角丸長方形状を有している。
図１は、一実施形態に係る捲回電極体の部分断面構造を示す模式図である。図１に示すように、正極シート１０および負極シート２０は、正極活物質層１４と負極活物質層２４とがセパレータシート４０を介して対向するように配置されている。
【００１４】
正極シート１０は、長尺状の正極集電体１２と、その表面に形成された正極活物質層１４とを備えている。正極集電体１２としては、導電性の良好な金属（例えばアルミニウム、ニッケル等）からなる導電性部材を好適に採用し得る。
正極活物質層１４は、正極集電体１２の表面に、長尺方向に沿って所定の幅で帯状に形成されている。正極活物質層１４は、少なくとも正極活物質を含んでいる。典型的には、さらに導電材やバインダを含んでいる。正極活物質としては、例えば、ＬｉＮｉＯ２、ＬｉＣｏＯ２、ＬｉＦｅＯ２、ＬｉＭｎ２Ｏ４、ＬｉＮｉ１／３Ｃｏ１／３Ｍｎ１／３Ｏ２、ＬｉＮｉ０．５Ｍｎ１．５Ｏ４、ＬｉＦｅＰＯ４等のリチウム複合金属酸化物が例示される。なかでも、熱安定性やエネルギー密度の観点から、層状構造のリチウムニッケルコバルトマンガン複合酸化物が好ましい。導電材としては、例えば、カーボンブラック（例えば、アセチレンブラックやケッチェンブラック）、活性炭、黒鉛等の炭素材料が例示される。また、バインダとしては、例えば、ポリフッ化ビニリデン（ＰＶｄＦ）等のハロゲン化ビニル樹脂やポリエチレンオキサイド（ＰＥＯ）等のポリアルキレンオキサイドが例示される。
【００１５】
負極シート２０は、長尺状の負極集電体２２と、その表面に形成された負極活物質層２４とを備えている。負極集電体２２としては、導電性の良好な金属（例えば、銅、ニッケル等）からなる導電性材料を好適に採用し得る。
負極活物質層２４は、負極集電体２２の表面に、長尺方向に沿って正極活物質層１４よりも幅広な帯状に形成されている。負極活物質層２４は、少なくとも黒鉛系粒子２６を含んでいる。典型的には、さらに増粘剤やバインダを含んでいる。黒鉛系粒子２６としては、例えば、天然黒鉛、人造黒鉛、非晶質カーボンコート黒鉛（黒鉛粒子の表面に非晶質カーボンをコートした形態のもの）等の黒鉛系炭素材料が例示される。黒鉛系粒子２６の平均粒径（レーザー回折・光散乱法に基づく体積基準の累積５０％に相当する粒径。以下同じ。）は、高エネルギー密度と高入出力密度とを高いレベルで両立する観点から、１〜３０μｍ程度が好ましい。また、黒鉛系粒子２６は形状異方性を有し得、例えば、鱗片状、平板状等の形状であり得る。増粘剤としては、例えば、カルボキシメチルセルロース（ＣＭＣ）やメチルセルロース（ＭＣ）等のセルロース類が例示される。バインダとしては、例えば、スチレンブタジエンゴム（ＳＢＲ）等のゴム類やポリフッ化ビニリデン（ＰＶｄＦ）等のハロゲン化ビニル樹脂が例示される。
【００１６】
負極シート２０では、黒鉛系粒子２６のベーサル面が負極活物質層２４の厚み方向に対して垂直に（捲回電極体の幅方向に対して平行に）配向している。換言すれば、負極活物質層２４のＸＲＤに基づく配向強度比（Ｉ１１０／Ｉ００４）が０．０６１以上であって、例えば０．０６１〜０．０９９、典型的には０．０６５以上、好ましくは０．０６５〜０．０９５である。これによって、非水電解質が負極活物質層２４の厚み方向に移動し易くなり、入出力特性を向上することができる。また、非水電解質の幅方向への移動を抑制することができ、塩濃度ムラが生じることを防止し得る。
負極活物質層２４の電極密度は、例えば０．８〜１．４ｇ／ｃｍ３（典型的には１．０〜１．４ｇ／ｃｍ３、好ましくは１．２〜１．４ｇ／ｃｍ３）とするとよい。上記電極密度とすることで活物質層内に適度な空隙を維持することができ、より優れた入出力特性を実現することができる。また、上述の配向強度比を安定的に実現できる効果もある。
【００１７】
正極活物質層１４と負極活物質層２４との間には、長尺状のセパレータシート４０が配置されている。セパレータシート４０としては、例えば、ポリエチレン（ＰＥ）、ポリプロピレン（ＰＰ）、ポリエステル、セルロース、ポリアミド等の樹脂から成る多孔質樹脂シート（フィルム）が例示される。なかでも、ポリオレフィン系の多孔質樹脂シート（例えばＰＥやＰＰ）が好ましい。
【００１８】
ここに開示される非水電解質二次電池の捲回電極体では、負極活物質層２４とセパレータシート４０とが物理的に接着されている（一体化されている）。換言すれば、負極活物質層２４とセパレータシート４０との界面の接着強度が５９ｍＮ／ｃｍ以上、典型的には７０ｍＮ／ｃｍ以上、例えば１０１ｍＮ／ｃｍ以上である。上記配向強度比を満たす場合、非水電解質が負極活物質層２４の厚み方向に移動し易くなる背反として、負極活物質層２４とセパレータシート４０と界面から非水電解質が流出し易くなる傾向がある。そこで、上記接着強度で負極活物質層２４とセパレータシート４０とを一体化することにより、例えば、ハイレート充放電時に電池が発熱して非水電解質が体積膨張したり、黒鉛系粒子２６が膨張したりして、負極活物質層２４が積層方向（正極活物質層１４と対向する方向）へ大きく膨張した場合であっても、負極活物質層２４から非水電解質が流出することを高度に防止することができる。その結果、ハイレート充放電を繰り返しても電池抵抗が上昇し難いハイレートサイクル特性に優れた電池を実現することができる。
接着強度の上限値は特に限定されないが、本発明の効果を高いレベルで安定的に発揮する観点からは、例えば１５１ｍＮ／ｃｍ以下、好ましくは１４４ｍＮ／ｃｍ以下、より好ましくは１３５ｍＮ／ｃｍ以下であるとよい。
【００１９】
このような捲回電極体は、例えば、（１）黒鉛系粒子２６を含む負極ペーストを調製すること；（２）長尺状の負極集電体１２の表面に上記負極ペーストを帯状に塗布すること；（３）塗布した負極ペーストが乾燥する前に、黒鉛系粒子２６を磁力で配向させること；（４）負極シートを乾燥、プレスすること；（５）上記作製した負極シート２０と、別途用意した正極シート１０とを長尺状のセパレータシート４０を介して重ね合わせ、長尺方向に捲回して、捲回体を作製すること；（６）上記捲回体を所定の温度（例えば６０℃以上、一好適例では６０〜８０℃）に加温した状態で、一方向から荷重（例えば３０００ｋｇｆ以上、一好適例では４０００〜１００００ｋｇｆ）を加えることによって、扁平形状に成形すると共に、負極活物質層内に含まれるバインダ成分をセパレータの空孔内に浸入させて負極活物質層とセパレータシートとを接着すること；によって作製することができる。なお、電池の一般的な製造プロセスについては、従来と同様でよい。また、黒鉛系粒子の磁力による配向は、例えば特開２０１３―０６９５７９号公報に準じて行うことができる。
【００２０】
非水電解質は、典型的には非水溶媒と支持塩とを含んでいる。支持塩としては、リチウム塩、ナトリウム塩、マグネシウム塩等が例示される。なかでも、ＬｉＰＦ６、ＬｉＢＦ４等のリチウム塩が好ましい。非水溶媒としては、例えば、カーボネート類、エステル類、エーテル類、ニトリル類、スルホン類、ラクトン類等の非プロトン性溶媒が例示される。なかでも、エチレンカーボネート（ＥＣ）、ジエチルカーボネート（ＤＥＣ）、ジメチルカーボネート（ＤＭＣ）、エチルメチルカーボネート（ＥＭＣ）等のカーボネート類が好ましい。
【００２１】
ここで開示される非水電解質二次電池は各種用途に利用可能であるが、捲回電極体を備えることで高エネルギー密度や高容量を実現し得る。また、捲回電極体の構成が上述のような構成を有することで、従来品に比べて入出力特性とハイレートサイクル特性とを高いレベルで両立可能なことを特徴とする。したがって、かかる特徴を活かして、例えばハイブリッド車両や電気車両の動力源（駆動電源）として好適に利用し得る。
【００２２】
以下、本発明に関するいくつかの実施例を説明するが、本発明をかかる具体例に示すものに限定することを意図したものではない。
【００２３】
［非水電解質二次電池の構築］
まず、正極活物質としてのＬｉＮｉ１／３Ｃｏ１／３Ｍｎ１／３Ｏ２粒子（ＮＣＭ、平均粒径５μｍ）と、導電材としてのアセチレンブラック（ＡＢ）と、バインダとしてのポリフッ化ビニリデン（ＰＶｄＦ）とを、固形分比率がＮＣＭ：ＡＢ：ＰＶｄＦ＝９２：５：３となるよう秤量し、Ｎ−メチルピロリドン（ＮＭＰ）と混合して正極ペーストを調製した。このペーストを、平均厚み１５μｍの長尺状アルミニウム箔（正極集電体）の両面に幅１００ｍｍで帯状に塗布して乾燥、プレスすることにより、長尺状の正極シートを得た。
次に、負極活物質としての黒鉛粒子（Ｃ、平均粒径１０μｍ）と、バインダとしてのスチレンブタジエンゴム（ＳＢＲ）と、増粘剤としてのカルボキシメチルセルロース（ＣＭＣ）とを、固形分比率がＣ：ＳＢＲ：ＣＭＣ＝９８：１：１となるよう秤量し、イオン交換水と混合して負極ペーストを調製した。このペーストを、平均厚み１０μｍの長尺状銅箔（負極集電体）の両面に幅１０５ｍｍで帯状に塗布した後、上記黒鉛粒子を磁力によって配向させた。これを乾燥、プレスすることにより、図２に示す電極密度および配向強度比の負極活物質層を備えた長尺状の負極シートを得た。なお、配向強度比については、負極活物質層の任意の３箇所においてＣｕＫα線を用いたＸＲＤ測定を行い、その算術平均値を採用した。
【００２４】
正極シートと負極シートとをセパレータシートを介して長手方向に重ね合わせ、円筒形状に捲回した。なお、セパレータシートとしてはポリエチレン（ＰＥ）の両面にポリプロピレン（ＰＰ）が積層されたＰＰ／ＰＥ／ＰＰの３層構造のもの（平均厚み２４μｍ）を用いた。次に、上記円筒形状の捲回体を、図２に示す癖付け条件（温度および荷重）で扁平形状に成形し、同時に負極活物質層とセパレータシートとを接着した。この扁平な捲回電極体の両端に集電板を溶接した後、直方体形状の電池ケース内に収容し、蓋板と電池ケースとを溶接した。そして、蓋板に設けられた注液孔から非水電解質を注入した。なお、非水電解質としては、エチレンカーボネート（ＥＣ）とジメチルカーボネート（ＤＭＣ）とエチルメチルカーボネート（ＥＭＣ）とをＥＣ：ＤＭＣ：ＥＭＣ＝３：３：４の体積比で含む混合溶媒に、支持塩としてのＬｉＰＦ６を１ｍｏｌ／Ｌの濃度で溶解させたものを用いた。最後に、注液孔を封止用のネジで締め付け、図２に示す構成の非水電解質二次電池（実施例１〜１５および比較例１〜７、電池設計容量：５Ａｈ）を構築した。
【００２５】
［初期特性の測定］
２５℃の環境下において、電池電圧が４．１Ｖとなるまで０．２Ｃで定電流充電（ＣＣ充電）した後、３．０Ｖまで０．２Ｃで定電流放電（ＣＣ放電）し、初期容量を確認した。また、電池をＳＯＣ６０％の状態に調整し、２０Ｃの放電レートで１０秒間放電させ、このときの電圧降下量を電流値で除して初期のＩＶ抵抗を算出した。
【００２６】
［入力試験］
２５℃の環境下において、電池をＳＯＣ６０％の状態に調整し、異なる電力レートＡ，Ｂ，Ｃで定電力充電することにより、それぞれ電池電圧が４．１Ｖに到達するまでの時間Ｘ，Ｙ，Ｚ（秒）を測定した（図３（ａ）参照）。そして、このときの充電所要時間（秒）−電力（Ｗ）のプロットの一次近似直線の傾きから、１０秒入力を算出した（図３（ｂ）参照）。結果を図２の該当欄に示す。なお、図２には、例１の１０秒入力を１００とした場合の相対値を示している。この数値が大きいほど入力密度の高い電池といえる。
【００２７】
［ハイレートサイクル試験］
図４に示す充放電サイクルを１サイクルとして２０００サイクルの充放電を行い、１００サイクル毎に上記と同様にしてＩＶ抵抗を測定した。そして、初期のＩＶ抵抗と２０００サイクル後のＩＶ抵抗とから、以下の式：抵抗増加率（％）＝（２０００サイクル後のＩＶ抵抗−初期のＩＶ抵抗）／初期のＩＶ抵抗×１００；によって抵抗増加率（％）を算出した。結果を図２の該当欄に示す。なお、図２には、例１の抵抗増加率を１００とした場合の相対値を示している。この数値が小さいほどハイレートサイクル特性の優れた電池といえる。
【００２８】
図２に示すように、比較例２では、負極活物質層に磁場配向を行って配向強度を高めた結果、比較例１（従来品）に比べて入力特性は向上した。また、比較例３では、捲回体を扁平形状に成形する際（癖付け時）に温度と荷重を高めた結果、比較例１（従来品）に比べて入力特性もハイレートサイクル特性も僅かに低下した。このように、比較例２，３では、高入力特性と優れたハイレートサイクル特性を両立することは困難であった。
【００２９】
比較例４，５および実施例１〜３では、癖付け時の条件は比較例３と同様とし、磁場配向の際の磁力を調整して、負極活物質層の配向強度を変化させた。
その結果、配向強度を０．０６５以上とすることで、比較例１に比べて２割以上も抵抗増加率を低減することができた。また、配向強度が高くなるにつれて入力特性も向上し、実施例１〜３では入力特性とハイレートサイクル特性とを高いレベルで両立することができた。
【００３０】
比較例６，７および実施例４〜１３では、負極活物質層の配向強度は比較例２と同様とし、癖付け時の温度と荷重を調整して、接着強度を変化させた。
その結果、接着強度を５９ｍＮ／ｃｍ以上（好ましくは７０ｍＮ／ｃｍ以上）とすることで、比較例１に比べて凡そ２割以上も抵抗増加率を低減することができた。また、接着強度が１１５ｍＮ／ｃｍを超えたあたりから、接着強度が高くなるにつれて少しずつ入力特性が減少し、かつハイレートサイクル後の抵抗増加率が増加する傾向にある。これは負極とセパレータとの接着強度が高くなるにつれて、負極表面（反応面）のセパレータによる被覆率が高くなったためと考えられる。つまり、磁場配向による入力向上の効果が低下して、ハイレート充放電時の反応が不十分となり、非水電解質の流出を十分抑制しきれなくなったことが推測される。このことから、接着強度は１５１ｍＮ／ｃｍ以下（好ましくは１４４ｍＮ／ｃｍ以下、より好ましくは１３５ｍＮ／ｃｍ以下）とすることで、本発明の効果をより高いレベルで安定的に奏することができた。
【００３１】
また、実施例１４，１５では、負極のプレス条件を調整して、電極密度を変化させた。その結果、少なくとも電極密度が１．０〜１．４ｇ／ｃｍ３の範囲においては、非水電解質の流動性やリチウムイオンの透過性が良好に維持されており、本発明の効果を安定的に奏することができた。
【００３２】
これらの評価結果から明らかなように、ここで開示される技術によれば、電池特性（特には入力特性やハイレートサイクル特性）に優れた非水電解質二次電池を提供することができる。
【００３３】
以上、本発明を詳細に説明したが、上記実施形態および実施例は例示にすぎず、ここで開示される発明には上述の具体例を様々に変形、変更したものが含まれる。
【符号の説明】
【００３４】
１０    正極シート
１２    正極集電体
１４    正極活物質層
２０    負極シート
２２    負極集電体
２４    負極活物質層
２６    黒鉛系粒子
４０    セパレータシート
【図１】
2016081757.tif 000003
【図２】
2016081757.tif 000004
【図３】
2016081757.tif 000005
【図４】
2016081757.tif 000006